(57)【要約】【課題】透明性、帯電防止性、強度および延性に優れた成形品を形成し得る帯電防止性アクリル系樹脂組成物を提供すること。【解決手段】本発明の帯電防止性アクリル系樹脂組成物は、特定量のアクリル系樹脂（Ａ）と、ポリエーテルエステルアミドエラストマー（Ｂ）と、アクリル系グラフト共重合体（Ｃ）と、有機スルホン酸金属塩（Ｄ）とを含み、アクリル系樹脂（Ａ）とポリエーテルエステルアミドエラストマー（Ｂ）との屈折率差の絶対値が、０．０１以下であり、アクリル系樹脂（Ａ）とアクリル系グラフト重合体（Ｃ）との屈折率差の絶対値が、０．０１以下である。【選択図】なし【特許請求の範囲】
【請求項１】
アクリル系樹脂（Ａ）と、ポリエーテルエステルアミドエラストマー（Ｂ）と、アクリル系グラフト共重合体（Ｃ）と、有機スルホン酸金属塩（Ｄ）とを含み、
該ポリエーテルエステルアミドエラストマー（Ｂ）が、ポリアミドブロック（ｂ１）と、ポリエーテルエステルブロック（ｂ２）とから構成されるポリエーテルエステルアミドブロック共重合体であり、
該ポリエーテルエステルアミドエラストマー（Ｂ）の含有割合が、アクリル系樹脂（Ａ）１００重量部に対して、５重量部〜４０重量部であり、
該アクリル系グラフト重合体（Ｃ）の含有割合が、アクリル系樹脂（Ａ）１００重量部に対して、１０重量部〜９０重量部であり、
該有機スルホン酸金属塩（Ｄ）の含有割合が、アクリル系樹脂（Ａ）１００重量部に対して、０．１重量部〜２重量部であり、
アクリル系樹脂（Ａ）とポリエーテルエステルアミドエラストマー（Ｂ）との屈折率差の絶対値が、０．０１以下であり、
アクリル系樹脂（Ａ）とアクリル系グラフト重合体（Ｃ）との屈折率差の絶対値が、０．０１以下である、
帯電防止性アクリル系樹脂組成物。
【請求項２】
前記ポリアミドブロック（ｂ１）が、ジカルボン酸成分とジアミン成分とを反応させて得られ、
該ジカルボン酸成分が、重合脂肪酸、該重合脂肪酸のエステル誘導体、脂肪族ジカルボン酸、および該脂肪族ジカルボン酸のエステル誘導体からなる群から選択される少なくとも１種を含み、
該重合脂肪酸および該重合脂肪酸のエステル誘導体における炭素数が、２０〜４８であり、
該脂肪族カルボン酸および該脂肪族カルボン酸のエステル誘導体における炭素数が、６〜１２であり、
該ジアミン成分が、脂環族ジアミンおよび／または脂肪族ジアミンを含む、
請求項１に記載の帯電防止性アクリル系樹脂組成物。
【請求項３】
前記ポリエーテルエステルブロック（ｂ２）が、ジカルボン酸成分と、ポリオキシアルキレングリコール成分とを反応して得られ、
該ジカルボン酸成分が、重合脂肪酸、該重合脂肪酸のエステル誘導体、脂肪族ジカルボン酸、および該脂肪族ジカルボン酸のエステル誘導体からなる群から選択される少なくとも１種を含み、
該重合脂肪酸および該重合脂肪酸のエステル誘導体における炭素数が、２０〜４８であり、
該脂肪族カルボン酸および該脂肪族カルボン酸のエステル誘導体における炭素数が、６〜１２である、
請求項１または２に記載の帯電防止性アクリル系樹脂組成物。
【請求項４】
前記ポリエーテルエステルブロック（ｂ２）に対する前記ポリアミドブロック（ｂ１）の質量比（ｂ１／ｂ２）が、１０／９０〜５５／４５である、請求項１から３のいずれかに記載の帯電防止性アクリル系樹脂組成物。
【請求項５】
前記ポリエーテルエステルアミドエラストマー（Ｂ）中、炭素数２０〜４８の重合脂肪酸および該重合脂肪酸のエステル誘導体に由来する構成単位の含有割合が、該ポリエーテルエステルアミドエラストマー（Ｂ）１００重量部に対して、１重量部〜４０重量部である、請求項２から４のいずれかに記載の帯電防止性アクリル系樹脂組成物。
【請求項６】
前記アクリル系グラフト共重合体（Ｃ）が、アクリル系弾性重合体（ｃ１）に、（メタ）アクリル酸エステル系樹脂（ｃ２）をグラフト重合して得られた重合体である、請求項１から５のいずれかに記載の帯電防止性アクリル系樹脂組成物。
【請求項７】
前記アクリル系弾性重合体（ｃ１）が、アクリル酸アルキルエステル由来の構成単位と、芳香族ビニル系単量体由来の構成単位と、架橋性単量体由来の構成単位とを含む、請求項６に記載の帯電防止性アクリル系樹脂組成物。
【請求項８】
前記アクリル酸アルキルエステル由来の構成単位の含有割合が、アクリル系弾性重合体（ｃ１）１００重量部に対して、６０重量部以上である、請求項７に記載の帯電防止性アクリル系樹脂組成物。
【請求項９】
前記芳香族ビニル系単量体由来の構成単位の含有割合が、アクリル系弾性重合体（ｃ１）１００重量部に対して、１０重量部〜３０重量部である、請求項７または８に記載の帯電防止性アクリル系樹脂組成物。
【請求項１０】
前記架橋性単量体由来の構成単位の含有割合が、アクリル系弾性重合体（ｃ１）１００重量部に対して、０．１重量部〜５重量部である、請求項７から９のいずれかに記載の帯電防止性アクリル系樹脂組成物。
【請求項１１】
前記（メタ）アクリル酸エステル系樹脂（ｃ２）が、メタクリル酸メチル由来の構成単位を有する、請求項７から１０のいずれかに記載の帯電防止性アクリル系樹脂組成物。
【請求項１２】
前記（メタ）アクリル酸エステル系樹脂（ｃ２）が、ビニル基またはビニリデン基を有する単量体由来の構成単位をさらに含む、請求項１１に記載の帯電防止性アクリル系樹脂組成物。
【請求項１３】
前記ビニル基またはビニリデン基を有する単量体由来の構成単位の含有割合が、前記（メタ）アクリル酸エステル系樹脂（ｃ２）１００重量部に対して、好ましくは２０重量部以下である、請求項１２に記載の帯電防止性アクリル系樹脂組成物。
【請求項１４】
前記アクリル系グラフト共重合体（Ｃ）において、前記（メタ）アクリル酸エステル系樹脂（ｃ２）に由来する部分の含有割合が、前記アクリル系弾性重合体（ｃ１）に由来する部分１００重量部に対して、５重量部〜９００重量部である、請求項６から１３のいずれかに記載の帯電防止性アクリル系樹脂組成物。
【請求項１５】
請求項１から１４のいずれかに記載の帯電防止性アクリル系樹脂組成物を用いて得られた成形品。
【発明の詳細な説明】
【技術分野】
【０００１】
本発明は、帯電防止性アクリル系樹脂組成物および成形品に関する。
【背景技術】
【０００２】
近年、樹脂に帯電防止性を付与するニーズが増えており、特に透明性や強度などに優れた帯電防止性樹脂の登場が強く求められている。帯電防止性を有する樹脂としては、透明ＡＢＳ樹脂が市販されているが、透明性については必ずしも市場の要求を満足していない。最近においては、帯電防止性樹脂は電気・電子分野の外装部材、例えば家庭用電気掃除機の外装部材などに使用されることが多く、その意匠性を向上して製品価値を高める観点から、より透明性に優れた帯電防止性樹脂の要求が高まっている。
【０００３】
また、透明性を有するアクリル系樹脂に帯電防止性を付与する手段として種々の方法が提案されているが、帯電防止能を付与すると樹脂の延性が悪化するなど、依然、透明性、帯電防止性、強度および延性のバランスに優れた帯電防止性樹脂は得られていない。
【先行技術文献】
【特許文献】
【０００４】
【特許文献１】特開平８−２６９２９０号公報
【特許文献２】特開平８−１２０１４７号公報
【特許文献３】特開平１０−１７７０５号公報
【特許文献４】特開２００４−３４６１２６号公報
【特許文献５】特開２００５−６０６５８号公報
【発明の概要】
【発明が解決しようとする課題】
【０００５】
本発明は上記の課題を解決するためになされたものであり、その目的とするところは、透明性、帯電防止性、強度および延性に優れた成形品を形成し得る帯電防止性アクリル系樹脂組成物を提供することにある。
【課題を解決するための手段】
【０００６】
本発明の帯電防止性アクリル系樹脂組成物は、アクリル系樹脂（Ａ）と、ポリエーテルエステルアミドエラストマー（Ｂ）と、アクリル系グラフト共重合体（Ｃ）と、有機スルホン酸金属塩（Ｄ）とを含み、該ポリエーテルエステルアミドエラストマー（Ｂ）が、ポリアミドブロック（ｂ１）と、ポリエーテルエステルブロック（ｂ２）とから構成されるポリエーテルエステルアミドブロック共重合体であり、該ポリエーテルエステルアミドエラストマー（Ｂ）の含有割合が、アクリル系樹脂（Ａ）１００重量部に対して、５重量部〜４０重量部であり、該アクリル系グラフト重合体（Ｃ）の含有割合が、アクリル系樹脂（Ａ）１００重量部に対して、１０重量部〜９０重量部であり、該有機スルホン酸金属塩（Ｄ）の含有割合が、アクリル系樹脂（Ａ）１００重量部に対して、０．１重量部〜２重量部であり、アクリル系樹脂（Ａ）とポリエーテルエステルアミドエラストマー（Ｂ）との屈折率差の絶対値が、０．０１以下であり、アクリル系樹脂（Ａ）とアクリル系グラフト重合体（Ｃ）との屈折率差の絶対値が、０．０１以下である。
１つの実施形態においては、上記ポリアミドブロック（ｂ１）が、ジカルボン酸成分とジアミン成分とを反応させて得られ、該ジカルボン酸成分が、重合脂肪酸、該重合脂肪酸のエステル誘導体、脂肪族ジカルボン酸、および該脂肪族ジカルボン酸のエステル誘導体からなる群から選択される少なくとも１種を含み、該重合脂肪酸および該重合脂肪酸のエステル誘導体における炭素数が、２０〜４８であり、該脂肪族カルボン酸および該脂肪族カルボン酸のエステル誘導体における炭素数が、６〜１２であり、該ジアミン成分が、脂環族ジアミンおよび／または脂肪族ジアミンを含む。
１つの実施形態においては、上記ポリエーテルエステルブロック（ｂ２）が、ジカルボン酸成分と、ポリオキシアルキレングリコール成分とを反応して得られ、該ジカルボン酸成分が、重合脂肪酸、該重合脂肪酸のエステル誘導体、脂肪族ジカルボン酸、および該脂肪族ジカルボン酸のエステル誘導体からなる群から選択される少なくとも１種を含み、該重合脂肪酸および該重合脂肪酸のエステル誘導体における炭素数が、２０〜４８であり、該脂肪族カルボン酸および該脂肪族カルボン酸のエステル誘導体における炭素数が、６〜１２である。
１つの実施形態においては、上記ポリエーテルエステルブロック（ｂ２）に対する前記ポリアミドブロック（ｂ１）の質量比（ｂ１／ｂ２）が、１０／９０〜５５／４５である。
１つの実施形態においては、上記ポリエーテルエステルアミドエラストマー（Ｂ）中、炭素数２０〜４８の重合脂肪酸および該重合脂肪酸のエステル誘導体に由来する構成単位の含有割合が、該ポリエーテルエステルアミドエラストマー（Ｂ）１００重量部に対して、１重量部〜４０重量部である。
１つの実施形態においては、上記アクリル系グラフト共重合体（Ｃ）が、アクリル系弾性重合体（ｃ１）に、（メタ）アクリル酸エステル系樹脂（ｃ２）をグラフト重合して得られた重合体である。
１つの実施形態においては、上記アクリル系弾性重合体（ｃ１）が、アクリル酸アルキルエステル由来の構成単位と、芳香族ビニル系単量体由来の構成単位と、架橋性単量体由来の構成単位とを含む。
１つの実施形態においては、上記アクリル酸アルキルエステル由来の構成単位の含有割合が、アクリル系弾性重合体（ｃ１）１００重量部に対して、６０重量部以上である。
１つの実施形態においては、上記芳香族ビニル系単量体由来の構成単位の含有割合が、アクリル系弾性重合体（ｃ１）１００重量部に対して、１０重量部〜３０重量部である。
１つの実施形態においては、上記架橋性単量体由来の構成単位の含有割合が、アクリル系弾性重合体（ｃ１）１００重量部に対して、０．１重量部〜５重量部である。
１つの実施形態においては、上記（メタ）アクリル酸エステル系樹脂（ｃ２）が、メタクリル酸メチル由来の構成単位を有する。
１つの実施形態においては、上記（メタ）アクリル酸エステル系樹脂（ｃ２）が、ビニル基またはビニリデン基を有する単量体由来の構成単位をさらに含む。
１つの実施形態においては、上記ビニル基またはビニリデン基を有する単量体由来の構成単位の含有割合が、前記（メタ）アクリル酸エステル系樹脂（ｃ２）１００重量部に対して、好ましくは２０重量部以下である。
１つの実施形態においては、上記アクリル系グラフト共重合体（Ｃ）において、前記（メタ）アクリル酸エステル系樹脂（ｃ２）に由来する部分の含有割合が、前記アクリル系弾性重合体（ｃ１）に由来する部分１００重量部に対して、５重量部〜９００重量部である。
本発明の別の局面によれば、成形品が提供される。この成形品は、上記帯電防止性アクリル系樹脂組成物を用いて得られる。
【発明の効果】
【０００７】
本発明の帯電防止性アクリル系樹脂組成物は、特定量のアクリル系樹脂（Ａ）、ポリエーテルエステルアミドエラストマー（Ｂ）、アクリル系グラフト共重合体（Ｃ）および有機スルホン酸金属塩（Ｄ）を含み、アクリル系樹脂（Ａ）とポリエーテルエステルアミドエラストマー（Ｂ）との屈折率差、およびアクリル系樹脂（Ａ）とアクリル系グラフト重合体（Ｃ）との屈折率差がいずれも０．０１以下である。このような樹脂組成物によれば、アクリル系樹脂本来の透明性を有し、かつ、帯電防止能が付与されても強度および延性に優れる成形品を提供することができる。
【発明を実施するための形態】
【０００８】
Ａ．帯電防止性アクリル系樹脂組成物
本発明の帯電防止性アクリル系樹脂組成物は、アクリル系樹脂（Ａ）と、ポリエーテルエステルアミドエラストマー（Ｂ）と、アクリル系グラフト共重合体（Ｃ）と、有機スルホン酸金属塩（Ｄ）とを含む。
【０００９】
上記ポリエーテルエステルアミドエラストマー（Ｂ）の含有割合は、上記アクリル系樹脂（Ａ）１００重量部に対して、好ましくは５重量部〜４０重量部であり、より好ましくは１０重量部〜３０重量部であり、さらに好ましくは１５重量部〜２０重量部である。このような範囲であれば、帯電防止性に優れ、かつ、耐熱性および剛性に優れる成形品を形成し得る帯電防止性アクリル系樹脂組成物を得ることができる。
【００１０】
上記アクリル系グラフト重合体（Ｃ）の含有割合は、上記アクリル系樹脂（Ａ）１００重量部に対して、好ましくは１０重量部〜９０重量部であり、より好ましくは３０重量部〜６０重量部であり、さらに好ましくは４０重量部〜５０重量部である。このような範囲であれば、延性に優れ、かつ、耐熱性および剛性にも優れる成形品を形成し得る帯電防止性アクリル系樹脂組成物を得ることができる。
【００１１】
上記有機スルホン酸金属塩（Ｄ）の含有割合は、上記アクリル系樹脂（Ａ）１００重量部に対して、好ましくは０．１重量部〜２重量部であり、より好ましくは０．２重量部〜１重量部であり、さらに好ましくは０．４重量部〜０．８重量部である。このような範囲であれば、帯電防止性に優れ、かつ、延性に優れる成形品を形成し得る帯電防止性アクリル系樹脂組成物を得ることができる。
【００１２】
上記アクリル系樹脂（Ａ）とポリエーテルエステルアミドエラストマー（Ｂ）との屈折率差の絶対値は、好ましくは０．０１以下であり、より好ましくは０．００５以下であり、さらに好ましくは０．００１以下であり、特に好ましくは０である。このような範囲であれば、透明性に優れた成形品を形成し得る帯電防止性アクリル系樹脂組成物を得ることができる。なお、屈折率は、対象材料により厚み１ｍｍのシートを作製し、該シートについて屈折率計を用いて測定することができる。
【００１３】
上記アクリル系樹脂（Ａ）とアクリル系グラフト重合体（Ｃ）との屈折率差の絶対値は、好ましくは０．０１以下であり、より好ましくは０．００５以下であり、さらに好ましくは０．００１以下であり、特に好ましくは０である。このような範囲であれば、透明性に優れた成形品を形成し得る帯電防止性アクリル系樹脂組成物を得ることができる。
【００１４】
上記化合物（Ａ）〜（Ｄ）の混合方法としては、任意の適切な混合方法が採用され得る。例えば、高速ミキサー、タンブラー、リボンブレンダー等により混合し、さらに、単軸押出機または二軸押出機等で溶融混練して、上記帯電防止性アクリル系樹脂組成物を調製することができる。
【００１５】
Ａ−１．アクリル系樹脂（Ａ）
上記アクリル系樹脂（Ａ）としては、例えば、１種または２種以上の（メタ）アクリル酸アルキルエステル由来の構成単位を含むアクリル系樹脂が挙げられる。好ましくは、アクリル系樹脂（Ａ）として、メタクリル酸メチル（ＭＭＡ）由来の構成単位を含む樹脂が用いられる。１つの実施形態においては、アクリル系樹脂（Ａ）として、ＭＭＡの単重合体が用いられる。別の実施形態においては、アクリル系樹脂（Ａ）として、ＭＭＡと、ＭＭＡと共重合可能な単量体との共重合体が用いられる。該共重合体において、ＭＭＡ由来の構成単位の含有割合は、アクリル系樹脂（Ａ）１００重量部に対して、好ましくは５０重量部であり、より好ましくは６０重量部〜９８重量部であり、さらに好ましくは７０重量部〜９５重量部である。
【００１６】
上記ＭＭＡと共重合可能な単量体としては、例えば、メタクリル酸エチル、メタクリル酸ブチル、メタクリル酸シクロヘキシル、メタクリル酸フェニル等のＭＭＡ以外のメタクリル酸エステル類；アクリル酸メチル、アクリル酸エチル、アクリル酸ブチル、アクリル酸シクロヘキシル、アクリル酸フェニル等のアクリル酸エステル類；メタクリル酸、アクリル酸のような不飽和カルボン酸類；スチレン、α−メチルスチレン、アクリロニトリル、メタクリロニトリル、無水マレイン酸、フェニルマレイミド、シクロヘキシルマレイミド、無水グルタル酸、グルタルイミド、多官能メタクリレート、多官能アクリレート等が挙げられる。これらの単量体は、必要に応じて２種以上を組み合わせて用いてもよい。
【００１７】
１つの実施形態においては、上記ＭＭＡと共重合可能な単量体として、アクリル酸アルキルエステルが用いられる。ＭＭＡ由来の構成単位とアクリル酸アルキルエステル由来の構成単位を含むアクリル系樹脂（Ａ）を用いれば、成形時の流動性および耐熱分解性等が向上して成形加工性に優れる帯電防止性アクリル系樹脂組成物を得ることができる。ＭＭＡ由来の構成単位とアクリル酸アルキルエステル由来の構成単位を含むアクリル系樹脂（Ａ）において、アクリル酸アルキルエステル由来の構成単位の含有割合は、ＭＡＡ由来の構成単位とアクリル酸アルキルエステル由来の構成単位の合計量１００重量部に対して、好ましくは０．１重量部〜３０重量部であり、より好ましくは１重量部〜１５重量部であり、さらに好ましくは１重量部〜１０重量部である。このような範囲であれば、成形加工性に優れ、かつ、耐熱性および透過率に優れた成形品を形成し得る帯電防止性アクリル系樹脂組成物を得ることができる。
【００１８】
上記アクリル系樹脂（Ａ）において、上記アクリル酸アルキルエステルは、好ましくは炭素数１〜２４の直鎖状または分岐状のアルキル基を有し、より好ましくは炭素数１〜１８の直鎖状または分岐状のアルキル基を有し、さらに好ましくは炭素数１〜８の直鎖状または分岐状のアルキル基を有する。
【００１９】
１つの実施形態においては、上記ＭＭＡと共重合可能な単量体として、スチレンが用いられる。ＭＡＡ由来の構成単位とスチレン由来の構成単位を含むアクリル系樹脂（Ａ）を用いれば、低吸水性の帯電防止性アクリル系樹脂組成物を得ることができる。ＭＡＡ由来の構成単位とスチレン由来の構成単位を含むアクリル系樹脂（Ａ）において、スチレン由来の構成単位の含有割合は、ＭＡＡ由来の構成単位とスチレン由来の構成単位との合計量１００重量部に対して、好ましくは０．１重量部以上５０重量部未満であり、より好ましくは１重量部〜２０重量部であり、さらに好ましくは１重量部〜１５重量部である。このような範囲であれば、低吸水性であり、かつ、透過率および耐光性に優れる成形品を形成し得る帯電防止性アクリル系樹脂組成物を得ることができる。
【００２０】
また、上記ＭＭＡと共重合可能な単量体として、アリルメタクリレート、エチレングリコールジメタクリレート、トリエチレングリコールジメタクリレート、１，６−ヘキサンジオールジメタクリレート、１，６−ヘキサンジオールジアクリレート、ネオペンチルグリコールジメタクリレート等の多官能（メタ）アクリレートを用いてもよい。多官能（メタ）アクリレート由来の構成単位の含有割合は、アクリル系樹脂（Ａ）１００重量部に対して、好ましくは５重量部以下であり、より好ましくは１重量部以下である。多官能（メタ）アクリレートの含有割合が多すぎると、成形時の流動性が低い樹脂組成物となるおそれがある。ただし、アクリル系樹脂（Ａ）を、キャスト重合等により板状で得る際は、この限りではない。
【００２１】
上記アクリル系樹脂（Ａ）の製造方法としては、任意の適切な方法が採用され得る。例えば、溶液重合、懸濁重合、乳化重合、塊状重合、キャスト重合等の各重合方法が採用され得る。重合に用いられる重合開始剤としては、任意の適切な重合開始剤が用いられ得る。例えば、アゾ系化合物、過酸化物等が挙げられる。また、分子量調節剤として、任意の適切な化合物（例えば、メルカプタン系化合物、テルペノイド系化合物）等を用いてもよい。  
【００２２】
Ａ−２．ポリエーテルエステルアミドエラストマー（Ｂ）
上記ポリエーテルエステルアミドエラストマー（Ｂ）としては、好ましくは、ポリアミドブロック（ｂ１）と、ポリエーテルエステルブロック（ｂ２）とをブロック化反応させて得られる熱可塑性ポリエーテルエステルアミドブロック共重合体が用いられる。
【００２３】
好ましくは、前記ポリアミドブロック（ｂ１）は、ジカルボン酸成分とジアミン成分とを反応（重縮合反応）させて得られる。ジカルボン酸成分は、好ましくは、重合脂肪酸、該重合脂肪酸のエステル誘導体、脂肪族ジカルボン酸、および該脂肪族ジカルボン酸のエステル誘導体からなる群から選択される少なくとも１種を含む。ジアミン成分は、好ましくは、脂環族ジアミンおよび／または脂肪族ジアミンを含む。
【００２４】
上記重合脂肪酸は、不飽和結合を有する一塩基性脂肪酸を重合して得られる重合物である。また、重合脂肪酸のエステル誘導体は、不飽和結合を有する一塩基性脂肪酸のエステル化物を重合して得られ得る。重合脂肪酸および該重合脂肪酸のエステル誘導体における炭素数は、好ましくは２０〜４８であり、より好ましくは２４〜４８であり、さらに好ましくは３０〜４２である。
【００２５】
上記重合脂肪酸としては、ダイマー酸（二量体化脂肪酸）が好ましく用いられる。ジカルボン酸成分が、重合脂肪酸および／または該重合脂肪酸のエステル誘導体を含む場合、ダイマー酸の含有割合は、重合脂肪酸および該重合脂肪酸のエステル誘導体の合計１００重量部に対して、好ましくは９３重量部以上であり、より好ましくは９５重量部以上である。このような範囲であれば、十分な粘度を有するポリエーテルエステルアミドエラストマー前駆体（ポリアミドブロック）を得ることができる。
【００２６】
上記ダイマー酸としては、大豆油脂肪酸、トール油脂肪酸、菜種油脂肪酸の如き天然獣植物油脂肪酸；これらの天然獣植物油脂肪酸を精製して得られたオレイン酸、リノール酸、エルカ酸等が挙げられる。
【００２７】
上記脂肪族カルボン酸および該脂肪族カルボン酸のエステル誘導体における炭素数は、好ましくは６〜１２であり、より好ましくは８〜１０である。
【００２８】
上記脂肪族ジカルボン酸としては、例えば、アジピン酸、グルタル酸、ピメリン酸、スベリン酸、アゼライン酸、セバシン酸、ドデカ二酸、ヘキサデカンジオン酸、エイコサンジオン酸、エイコサジエンジエンジオン酸、ジグリコール酸、２，２，４−トリメチルアジピン酸、１，４−シクロヘキサンジカルボン酸等が挙げられる。なかでも好ましくは、アゼライン酸、セバシン酸またはドデカ二酸である。これらの脂肪族ジカルボン酸を用いれば、透明性に優れる成形品を形成し得る帯電防止性アクリル系樹脂組成物を得ることができる。なお、脂肪族ジカルボン酸は、１種のみを単独で用いてもよく、２種以上を組み合わせて用いてもよい。
【００２９】
上記脂環族ジアミンとしては、例えば、ビス−（４，４′−アミノシクロヘキシル）メタン、メタキシレンジアミン、パラキシレンジアミン、イソホロンジアミン、ノルボルナンジアミン等が挙げられる。また、上記脂肪族ジアミンとしては、例えば、ヘキサメチレンジアミン、テトラメチレンジアミン、ノナメチレンジアミン、ウンデカンメチレンジアミン、ドデカンメチレンジアミン、メチルペンタメチレンジアミン、２，２，４（または２，４，４）−トリメチルヘキサメチレンジアミン、２，４，４−トリメチルヘキサメチレンジアミン、重合脂肪酸（例えば、炭素数２０〜４８）から誘導されるダイマージアミン等が挙げられる。なお、脂環族ジアミンおよび脂肪族ジアミンは、１種のみを単独で用いてもよく、２種以上を組み合わせて用いてもよい。
【００３０】
１つの実施形態においては、上記ジアミン成分として、脂環族ジアミンおよび／またはヘキサメチレンジアミンが用いられる。これらのジアミンを用いれば、透明性に優れる成形品を形成し得る帯電防止性アクリル系樹脂組成物を得ることができる。
【００３１】
好ましくは、上記ポリエーテルエステルブロック（ｂ２）は、ジカルボン酸成分と、ポリオキシアルキレングリコール成分とを反応させて得られる。例えば、ジカルボン酸成分と、ポリオキシアルキレングリコール成分とをエステル化触媒を用いてエステル化反応させることにより、ポリエーテルエステルブロック（ｂ２）を得ることができる。
【００３２】
上記ポリエーテルエステルブロック（ｂ２）の生成に用いられるジカルボン酸成分としては、上記で説明したジカルボン酸成分が用いられ得る。上記のとおり、ジカルボン酸成分としては、例えば、重合脂肪酸、該重合脂肪酸のエステル誘導体、脂肪族ジカルボン酸、該脂肪族ジカルボン酸のエステル誘導体等が用いられる。ポリエーテルエステルブロック（ｂ２）の生成においては、脂肪族ジカルボン酸および／または該脂肪族ジカルボン酸のエステル誘導体を用いることがより好ましい。
【００３３】
上記ポリオキシアルキレングリコール成分としては、例えば、ポリオキシエチレングリコール、ポリオキシプロピレングリコール、ポリオキシテトラメチレングリコール、エチレンオキサイドとプロピレンオキサイドとのブロックまたはランダム共重合体、エチレンオキサイドとテトラヒドロフランとのブロックまたはランダム共重合体等が挙げられる。ポリオキシアルキレングリコール成分に用いられる化合物は、１種のみを単独で用いてもよく、２種以上を組み合わせて用いてもよい。
【００３４】
上記ポリオキシアルキレングリコール成分として、好ましくは、ポリエチレングリコール、ポリエチレングリコールモノエチルエーテル、およびポリエチレングリコールグリセリンエーテからなる群から選ばれる少なくとも１種が用いられる。ポリエチレングリコール、ポリエチレングリコールモノエチルエーテル、およびポリエチレングリコールグリセリンエーテルの合計含有割合は、ポリオキシアルキレングリコール成分１００重量部に対して、好ましくは９０重量部以上であり、より好ましくは９５重量部以上であり、さらに好ましくは９８重量部以上であり、最も好ましくは１００重量部である。このような範囲であれば、透明性に優れる成形品を形成し得る帯電防止性アクリル系樹脂組成物を得ることができる。
【００３５】
ポリエーテルエステルブロック（ｂ２）に対するポリアミドブロック（ｂ１）の質量比（ｂ１／ｂ２）は、好ましくは１０／９０〜５５／４５であり、より好ましくは２０／８０〜５５／４５である。このような範囲であれば、加工性に優れ、かつ、透明性に優れる成形品を形成し得る帯電防止性アクリル系樹脂組成物を得ることができる。
【００３６】
上記ポリエーテルエステルアミドエラストマー（Ｂ）中、炭素数２０〜４８の重合脂肪酸および該重合脂肪酸のエステル誘導体に由来する構成単位の含有割合は、ポリエーテルエステルアミドエラストマー（Ｂ）１００重量部に対して、好ましくは１重量部〜４０重量部であり、より好ましくは２重量部〜３０重量部である。このような範囲であれば、透明性に優れる成形品を形成し得る帯電防止性アクリル系樹脂組成物を得ることができる。炭素数２０〜４８の重合脂肪酸および該重合脂肪酸のエステル誘導体に由来する構成単位は、ポリアミドブロック（ｂ１）およびポリエーテルエステルブロック（ｂ２）の両方に含まれていてもよく、ポリアミドブロック（ｂ１）またはポリエーテルエステルブロック（ｂ２）のいずれか一方に含まれていてもよい。好ましくは、炭素数２０〜４８の重合脂肪酸および該重合脂肪酸のエステル誘導体に由来する構成単位は、ポリアミドブロック（ｂ１）中にのみ存在する。
【００３７】
上記ポリエーテルエステルアミドエラストマー（Ｂ）の溶融粘度は、好ましくは５Ｐａ・ｓ〜１０００Ｐａ・ｓであり、より好ましくは５０Ｐａ・ｓ〜３５０Ｐａ・ｓである。このような範囲であれば、機械的特性に優れる成形品を形成し得る帯電防止性アクリル系樹脂組成物を得ることができる。また、合成が容易なポリエーテルエステルアミドエラストマー（Ｂ）を得ることができる。本明細書において、溶融粘度は、測定温度２５０℃、ダイ１ｍｍ（径）×１０ｍｍ（長）、荷重１０kgの条件で測定される。
【００３８】
上記ポリエーテルエステルアミドエラストマー（Ｂ）の製造方法としては、任意の適切な方法が採用され得る。例えば、まずポリアミドブロック（ｂ１）を合成し、該ポリアミドブロック（ｂ１）と、リエーテルポリエステルブロック（ｂ２）の原料となるジカルボン酸成分およびポリオキシアルキレングリコール成分とを混合し、減圧下、２００℃〜３００℃で加熱し、エステル化触媒を用いてエステル化反応を進行させてポリエーテルポリエステルブロック（ｂ２）を合成しながらブロック化反応を行う方法が挙げられる。また、ポリアミドブロック（ｂ１）とポリエーテルポリエステルブロック（ｂ２）を各々合成した後にブロック化する方法を用いてもよい。
【００３９】
上記エステル化触媒としては、任意の適切な触媒が用いられ得る。例えば、リン酸、メタリン酸、ポリリン酸等のリン酸系触媒；テトラブチルオルソチタネート、テトライソプロピルオルソチタネート等のチタン系触媒；ジブチルスズオキシド、ジブチルスズラウレート、モノブチルヒドロキシスズオキシド等のスズ系触媒；テトラブトキシジルコニウム、酢酸ジルコニウム、オクチル酸ジルコニウム等のジルコニウム系触媒などが挙げられる。
【００４０】
上記ポリエーテルエステルアミドエラストマー（Ｂ）として、市販品を用いてもよい。該市販品の例としては、Ｔ＆ＫＴＯＫＡ社の商品名「ＴＰＡＥＨ−１５１」等が挙げられる。
【００４１】
Ａ−３．アクリル系グラフト共重合体（Ｃ）
アクリル系グラフト共重合体（Ｃ）としては、アクリル系弾性重合体（ｃ１）に、（メタ）アクリル酸エステル系樹脂（ｃ２）をグラフト重合して得られた重合体が好ましく用いられる。また、より好ましくは、コア層としてのアクリル系弾性重合体（ｃ１）に、シェル層としての（メタ）アクリル酸エステル系樹脂（ｃ２）をグラフト重合して得られたコアシェル構造の重合体が用いられる。１つの実施形態においては、上記アクリル系樹脂（Ａ）と、アクリル系グラフト共重合体（Ｃ）とは、コアシェル構造の有無により区別される。
【００４２】
１つの実施形態においては、アクリル系弾性重合体（ｃ１）は、１種または２種以上のアクリル酸アルキルエステル由来の構成単位を主成分として含む。上記アクリル系弾性重合体（ｃ１）において、該アクリル酸アルキルエステルが有するアルキル基の炭素数は、好ましくは２〜８であり、より好ましくは４〜８である。上記アクリル系弾性重合体（ｃ１）において、アクリル酸アルキルエステル由来の構成単位の含有割合は、アクリル系弾性重合体（ｃ１）１００重量部に対して、好ましくは６０重量部以上であり、より好ましくは６５重量部〜８５重量部である。
【００４３】
好ましくは、アクリル系弾性重合体（ｃ１）は、主成分としてのアクリル酸アルキルエステルと共重合可能な他の単量体由来の構成単位をさらに含む。該他の単量体は、単独で用いてもよく、２種以上を組み合わせて用いてもよい。アクリル系弾性重合体（ｃ１）における、アクリル酸アルキルエステルと共重合可能な他の単量体としては、例えば、スチレン、モノクロロスチレン、ジクロロスチレン、ビニルトルエン等の芳香族ビニル系単量体；メタクリル酸メチル、メタクリル酸ブチル等のメタクリル酸エステル；アクリロニトリル等のビニルシアン化合物等が挙げられる。なかでも好ましくは、芳香族ビニル系単量体である。上記アクリル系弾性重合体（ｃ１）において、芳香族ビニル系単量体由来の構成単位の含有割合は、アクリル系弾性重合体（ｃ１）１００重量部に対して、好ましくは１０重量部〜３０重量部であり、さらに好ましくは１５重量部〜２５重量部である。
【００４４】
上記アクリル系弾性重合体（ｃ１）は、該重合体に弾性を付与し得る単量体（架橋性単量体）由来の構成単位を含み得る。該架橋性単量体は、単独で用いてもよく、２種以上を組み合わせて用いてもよい。架橋性単量体としては、例えば、アクリル酸アリル、メタクリル酸アリル等のカルボン酸アリルエステル、エチレングリコールジメタクリレート、１，３−ブチレングリコールジメタクリレート、１，４−ブチレングリコールジメタクリレート、プロピレングリコールジメタクリレート等のグリコール類の不飽和カルボン酸ジエステル類；ジビニルベンゼン、トリビニルベンゼン等のポリビニルベンゼン等が挙げられる。なかでも好ましくは、カルボン酸アリルエステルである。上記架橋性単量体由来の構成単位の含有割合は、アクリル系弾性重合体（ｃ１）１００重量部に対して、好ましくは０．１重量部〜５重量部であり、さらに好ましくは０．５重量部〜３重量部である。
【００４５】
上記アクリル系弾性重合体（ｃ１）は、任意の適切な重合方法により上記単量体を重合して得ることができる。好ましくは、上記アクリル系弾性重合体（ｃ１）は、乳化重合により得られる。
【００４６】
上記アクリル系弾性重合体（ｃ１）の膨潤度は、好ましくは３〜２０であり、より好ましくは３〜１５である。このような範囲であれば、透明性、強度および延性に優れる成形品を形成し得る帯電防止性アクリル系樹脂組成物を得ることができる。重合体の膨潤度は、重合体Ｗ０ｇを約５０倍量のトルエン（液温：３０℃）に４８時間浸漬して該重合体を膨潤させ、膨潤した重合体の重量をＷ１ｇとしたとき、膨潤度＝（Ｗ１−Ｗ０）÷Ｗ０の式で表される。
【００４７】
上記アクリル系弾性重合体（ｃ１）のゲル含有量は、好ましくは８０重量％以上であり、より好ましくは８５重量％〜９８重量％である。このような範囲であれば、透明性に優れる成形品を形成し得る帯電防止性アクリル系樹脂組成物を得ることができる。重合体のゲル含有量は、重合体Ｗ０ｇを約５０倍量のトルエン（液温：３０℃）に４８時間浸漬して該重合体を膨潤させ、その後、恒量になるまで該重合体を真空乾燥し、乾燥後の重合体の重量をＷ２ｇとしたとき、ゲル含量＝（Ｗ２÷Ｗ０）×１００（％）の式で表される。
【００４８】
１つの実施形態においては、上記アクリル系弾性重合体（ｃ１）は、粒子状である。アクリル系グラフト共重合体（Ｃ）の体積平均粒子径は、好ましくは０．０５μｍ〜０．２５μｍであり、より好ましくは０．０８μｍ〜０．１５μｍである。なお、本明細書において、平均粒子径は、粒子径が既知の粒子における（吸光度−粒子径）の検量線を用いて、求められる。
【００４９】
アクリル系弾性重合体（ｃ１）にグラフト重合する（メタ）アクリル酸エステル系樹脂（ｃ２）は、好ましくは、１種または２種以上の（メタ）アクリル酸エステル由来の構成単位を主成分として含む。（メタ）アクリル酸エステル系樹脂（ｃ２）における、該（メタ）アクリル酸エステルとしては、例えば、メタクリル酸メチル、メタクリル酸エチル、メタクリル酸ブチル、メタクリル酸２−エチルヘキシル、アクリル酸メチル、アクリル酸エチル、アクリル酸ブチル等が挙げられる。なかでも好ましくは、メタクリル酸メチルである。また、（メタ）アクリル酸エステル系樹脂（ｃ２）は、（メタ）アクリル酸エステルと共重合可能な他の単量体由来の構成単位をさらに含んでいてもよい。
【００５０】
上記（メタ）アクリル酸エステル系樹脂（ｃ２）において、（メタ）アクリル酸エステル由来の構成単位の含有割合は、（メタ）アクリル酸エステル系樹脂（ｃ２）１００重量部に対して、好ましくは８０重量部〜１００重量部であり、より好ましくは９０重量部〜１００重量部である。
【００５１】
１つの実施形態においては、（メタ）アクリル酸エステル系樹脂（ｃ２）は、メタクリル酸メチルを主単量体として用い、該メタクリル酸メチルと共重合可能な単量体を副単量体として用いて得られ得る。該メタクリル酸メチルと共重合可能な単量体としては、例えば、ビニル基またはビニリデン基を有する単量体が用いられる。ビニル基またはビニリデン基を有する単量体の具体例としては、例えば、アクリル酸メチル、アクリル酸エチル、アクリル酸ブチル等が挙げられる。この実施形態において、メタクリル酸メチル由来の構成単位の含有割合は、（メタ）アクリル酸エステル系樹脂（ｃ２）１００重量部に対して、好ましくは８０重量部〜１００重量部であり、より好ましくは９０重量部〜１００重量部である。また、ビニル基またはビニリデン基を有する単量体由来の構成単位の含有割合は、（メタ）アクリル酸エステル系樹脂（ｃ２）１００重量部に対して、好ましくは２０重量部以下であり、より好ましくは１０重量部以下である。
【００５２】
上記アクリル系グラフト共重合体（Ｃ）の製造方法としては、任意の適切な方法が採用され得る。アクリル系グラフト共重合体（Ｃ）は、例えば、アクリル系弾性重合体（ｃ１）と、（メタ）アクリル酸エステル系樹脂（ｃ２）と、任意の適切な開始剤と、任意の適切な重合度調節剤とを混合し、例えば５０℃〜１００℃の重合温度で重合して、得ることができる。
【００５３】
上記アクリル系グラフト共重合体（Ｃ）において、（メタ）アクリル酸エステル系樹脂（ｃ２）に由来する部分の含有割合は、アクリル系弾性重合体（ｃ１）に由来する部分１００重量部に対して、好ましくは５重量部〜９００重量部であり、より好ましくは５重量部〜３００重量部である。このような範囲であれば、透明性、強度および延性に優れる成形品を形成し得る帯電防止性アクリル系樹脂組成物を作業性よく得ることができる。
【００５４】
上記アクリル系グラフト共重合体（Ｃ）として、市販品を用いてもよい。該市販品の例としては、三菱レイヨン社の商品名「メタブレンＷ−３７７」等が挙げられる。
【００５５】
Ａ−４．有機スルホン酸金属塩（Ｄ）
上記有機スルホン酸金属塩（Ｄ）としては、例えば、アルカリ金属および／またはアルカリ土類金属の脂肪族スルホン酸金属塩、アルカリ金属および／またはアルカリ土類金属の芳香族スルホン酸金属塩等が挙げられる。
【００５６】
上記有機スルホン酸金属塩（Ｄ）の具体例としては、例えば、フルオロスルホン酸リチウム、フルオロスルホン酸ナトリウム、フルオロスルホン酸カリウム、フルオロスルホン酸マグネシウム、フルオロスルホン酸カルシウム等のフルオロスルホン酸塩；メタンスルホン酸リチウム、メタンスルホン酸ナトリウム、メタンスルホン酸カリウム、メタンスルホン酸マグネシウム、メタンスルホン酸カルシウム等のメタンスルホン酸塩；トリフルオロメタンスルホン酸リチウム、トリフルオロメタンスルホン酸ナトリウム、トリフルオロメタンスルホン酸カリウム、トリフルオロメタンスルホン酸マグネシウム、トリフルオロメタンスルホン酸カルシウム、ペンタフルオロエタンスルホン酸リチウム、ペンタフルオロエタンスルホン酸ナトリウム、ペンタフルオロエタンスルホン酸カリウム、ペンタフルオロエタンスルホン酸マグネシウム、ペンタフルオロエタンスルホン酸カルシウム、ノナフルオロブタンスルホン酸リチウム、ノナフルオロブタンスルホン酸ナトリウム、ノナフルオロブタンスルホン酸カリウム、ノナフルオロブタンスルホン酸マグネシウム、ノナフルオロブタンスルホン酸カルシウム、ウンデカフルオロペンタンスルホン酸リチウム、ウンデカフルオロペンタンスルホン酸ナトリウム、ウンデカフルオロペンタンスルホン酸カリウム、ウンデカフルオロペンタンスルホン酸マグネシウム、ウンデカフルオロペンタンスルホン酸カルシウム、トリデカフルオロヘキサンスルホン酸リチウム、トリデカフルオロヘキサンスルホン酸ナトリウム、トリデカフルオロヘキサンスルホン酸カリウム、トリデカフルオロヘキサンスルホン酸マグネシウム、トリデカフルオロヘキサンスルホン酸カルシウム、リチウムビストリフルオロメタンスルホンイミド等のフルオロアルカンスルホン酸塩；パラトルエンスルホン酸ナトリウム等が挙げられる。
【００５７】
また、有機スルホン酸金属塩（Ｄ）として、アニオン性界面活性剤を用いてもよい。アニオン性界面活性剤としては、例えば、高級アルコール硫酸エステル塩、高級アルキルエーテル硫酸エステル塩等の硫酸エステル塩、アルキルベンゼンスルホン酸塩、アルキルスルホン酸塩、パラフィンスルホン酸塩等のスルホン酸塩などが挙げられる。
【００５８】
好ましくは、有機スルホン酸金属塩（Ｄ）として、フッ素系化合物および／またはアニオン系界面活性剤が用いられ、より好ましくは、ノナフルオロブタンスルホン酸カリウムおよび／またはアルキルベンゼンスルホン酸ナトリウムが用いられる。これらの有機スルホン酸金属塩（Ｄ）は、比較的低濃度で優れた帯電防止性を発現させ得る点で好ましい。
【００５９】
Ａ−５．添加剤
上記帯電防止性アクリル系樹脂組成物は、必要に応じて、任意の適切な添加剤をさらに含んでいてもよい。添加剤としては、染料；顔料；有機系架橋粒子（例えば、シロキサン系架橋樹脂粒子、スチレン系架橋樹脂粒子、アクリル系架橋樹脂粒子など）、無機系微粒子（例えば、ガラス粒子、硫酸バリウム、タルク、酸化チタン、炭酸カルシウムなど）等の光拡散剤または艶消し剤；ヒンダードフェノール系、リン系などの酸化防止剤または熱安定剤；ベンゾトリアゾール系、２−ヒドロキシベンゾフェノン系、トリアジン系、マロン酸エステル系、シアノアクリレート系、サリチル酸フェニルエステル系などの紫外線吸収剤；ヒンダードアミン系などの光安定剤；フタル酸エステル系、脂肪酸エステル系、トリメリット酸エステル系、リン酸エステル系、ボリエステル系などの可塑剤；高級脂肪酸、高級脂肪酸エステル、高級脂肪酸エステルのモノ、ジ、またはトリグリセリド等の離型剤；高級脂肪酸エステル、ポリオレフィン系などの滑剤；リン系や窒素系などの難燃剤、ガラス繊維、炭素繊維、マイカ、ワラステナイト等の補強剤；展着剤（流動パラフィン、エポキシ化大豆油など）等が挙げられる。
【００６０】
熱安定剤または酸化防止剤としては、ホスファイト化合物等のリン系化合物、ヒンダードフェノール系化合物等が好ましく用いられる。ホスファイト化合物としては、例えば、トリフェニルホスファイト、トリス（ノニルフェニル）ホスファイト、トリデシルホスファイト、トリオクチルホスファイト、トリオクタデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、トリス（ジエチルフェニル）ホスファイト、トリス（ジ−ｉｓｏ−プロピルフェニル）ホスファイト、トリス（ジ−ｎ−ブチルフェニル）ホスファイト、トリス（２，４−ジ−ｔｅｒｔ−ブチルフェニル）ホスファイト、トリス（２，６−ジ−ｔｅｒｔ−ブチルフェニル）ホスファイト、ジステアリルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ビス（２，６−ジ−ｔｅｒｔ−ブチル−４−エチルフェニル）ペンタエリスリトールジホスファイト、ビス｛２，４−ビス（１−メチル−１−フェニルエチル）フェニル｝ペンタエリスリトールジホスファイト、フェニルビスフェノールＡペンタエリスリトールジホスファイト、ビス（ノニルフェニル）ペンタエリスリトールジホスファイト、およびジシクロヘキシルペンタエリスリトールジホスファイト、３,９−ビス（２,６−ジ−ｔｅｒｔ−ブチル−４−メチルフェノキシ）−２,４,８,１０−テトラオキサ−３,９−ジフォスファスピロ[５,５]ウンデカンなどが挙げられる。また、ホスファイト化合物として、二価フェノール類と反応し環状構造を有する化合物も使用できる。例えば、２，２’−メチレンビス（４，６−ジ−ｔｅｒｔ−ブチルフェニル）（２，４−ジ−ｔｅｒｔ−ブチルフェニル）ホスファイト、２，２’−メチレンビス（４，６−ジ−ｔｅｒｔ−ブチルフェニル）（２−ｔｅｒｔ−ブチル−４−メチルフェニル）ホスファイト、および２，２−メチレンビス（４，６−ジ−ｔｅｒｔ−ブチルフェニル）オクチルホスファイトなどが例示される。
【００６１】
上記ヒンダードフェノール系化合物としては、任意の適切なヒンダードフェノール系化合物が用いられ得る。ヒンダードフェノール系化合物としては、例えば、α−トコフェロール、ブチルヒドロキシトルエン、シナピルアルコール、ビタミンＥ、オクタデシル−３−（３，５−ジ−ｔｅｒｔ−ブチル−４−ヒドロキシフェニル）プロピオネート、２−ｔｅｒｔ−ブチル−６−（３’−ｔｅｒｔ−ブチル−５’−メチル−２’−ヒドロキシベンジル）−４−メチルフェニルアクリレート、２，６−ジ−ｔｅｒｔ−ブチル−４−（Ｎ，Ｎ−ジメチルアミノメチル）フェノール、３，５−ジ−ｔｅｒｔ−ブチル−４−ヒドロキシベンジルホスホネートジエチルエステル、２，２’−メチレンビス（４−メチル−６−ｔｅｒｔ−ブチルフェノール）、２，２’−メチレンビス（４−エチル−６−ｔｅｒｔ−ブチルフェノール）、４，４’−メチレンビス（２，６−ジ−ｔｅｒｔ−ブチルフェノール）、２，２’−メチレンビス（４−メチル−６−シクロヘキシルフェノール）、２，２’−ジメチレン−ビス（６−α−メチル−ベンジル−ｐ−クレゾール）、２，２’−エチリデン−ビス（４，６−ジ−ｔｅｒｔ−ブチルフェノール）、２，２’−ブチリデン−ビス（４−メチル−６−ｔｅｒｔ−ブチルフェノール）、４，４’−ブチリデンビス（３−メチル−６−ｔｅｒｔ−ブチルフェノール）、トリエチレングリコール−Ｎ−ビス−３−（３−ｔｅｒｔ−ブチル−４−ヒドロキシ−５−メチルフェニル）プロピオネート、１，６−へキサンジオールビス［３−（３，５−ジ−ｔｅｒｔ−ブチル−４−ヒドロキシフェニル）プロピオネート］、ビス［２−ｔｅｒｔ−ブチル−４−メチル６−（３−ｔｅｒｔ−ブチル−５−メチル−２−ヒドロキシベンジル）フェニル］テレフタレート、３，９−ビス｛２−［３−（３−ｔｅｒｔ−ブチル−４−ヒドロキシ−５−メチルフェニル）プロピオニルオキシ］−１，１，−ジメチルエチル｝−２，４，８，１０−テトラオキサスピロ［５，５］ウンデカン、４，４’−チオビス（６−ｔｅｒｔ−ブチル−ｍ−クレゾール）、４，４’−チオビス（３−メチル−６−ｔｅｒｔ−ブチルフェノール）、２，２’−チオビス（４−メチル−６−ｔｅｒｔ−ブチルフェノール）、ビス（３，５−ジ−ｔｅｒｔ−ブチル−４−ヒドロキシベンジル）スルフィド、４，４’−ジ−チオビス（２，６−ジ−ｔｅｒｔ−ブチルフェノール）、４，４’−トリ−チオビス（２，６−ジ−ｔｅｒｔ−ブチルフェノール）、２，２−チオジエチレンビス−［３−（３，５−ジ−ｔｅｒｔ−ブチル−４−ヒドロキシフェニル）プロピオネート］、２，４−ビス（ｎ−オクチルチオ）−６−（４−ヒドロキシ−３，５−ジ−ｔｅｒｔ−ブチルアニリノ）−１，３，５−トリアジン、Ｎ，Ｎ’−ヘキサメチレンビス−（３，５−ジ−ｔｅｒｔ−ブチル−４−ヒドロキシヒドロシンナミド）、Ｎ，Ｎ’−ビス［３−（３，５−ジ−ｔｅｒｔ−ブチル−４−ヒドロキシフェニル）プロピオニル］ヒドラジン、１，１，３−トリス（２−メチル−４−ヒドロキシ−５−ｔｅｒｔ−ブチルフェニル）ブタン、１，３，５−トリメチル−２，４，６−トリス（３，５−ジ−ｔｅｒｔ−ブチル−４−ヒドロキシベンジル）ベンゼン、トリス（３��５−ジ−ｔｅｒｔ−ブチル−４−ヒドロキシフェニル）イソシアヌレート、トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、１，３，５−トリス２［３（３，５−ジ−ｔｅｒｔ−ブチル−４−ヒドロキシフェニル）プロピオニルオキシ］エチルイソシアヌレート、テトラキス［メチレン−３−（３，５−ジ−ｔｅｒｔ−ブチル−４−ヒドロキシフェニル）プロピオネート］メタン、トリエチレングリコール−Ｎ−ビス−３−（３−ｔｅｒｔ−ブチル−４−ヒドロキシ−５−メチルフェニル）プロピオネート、トリエチレングリコール−Ｎ−ビス−３−（３−ｔｅｒｔ−ブチル−４−ヒドロキシ−５−メチルフェニル）アセテート、３，９−ビス［２−｛３−（３−ｔｅｒｔ−ブチル−４−ヒドロキシ−５−メチルフェニル）アセチルオキシ｝−１，１−ジメチルエチル］−２，４，８，１０−テトラオキサスピロ［５，５］ウンデカン、テトラキス［メチレン−３−（３−ｔｅｒｔ−ブチル−４−ヒドロキシ−５−メチルフェニル）プロピオネート］、ペンタエリスリトールテトラキス［３−（３，５−ジ−ｔｅｒｔ−ブチル−４−ヒドロキシフェニル）プロピオネート］、メタン１，３，５−トリメチル−２，４，６−トリス（３−ｔｅｒｔ−ブチル−４−ヒドロキシ−５−メチルベンジル）ベンゼン、およびトリス（３−ｔｅｒｔ−ブチル−４−ヒドロキシ−５−メチルベンジル）イソシアヌレート等が挙げられる。
【００６２】
Ｂ．成形品
本発明の成形品は、上記帯電防止性アクリル系樹脂組成物を任意の適切な成形方法により成形して得られ得る。成形方法としては、例えば、射出成形、押出成形、ブロー成形、真空成形、圧縮成形、回転成形、インフレーション成形等が挙げられる。
【００６３】
上記帯電防止性アクリル系樹脂組成物から成形された厚さ４ｍｍの成形品の２３℃における曲げ弾性率は、好ましくは１４００ＭＰａ以上であり、より好ましくは１７００ＭＰａ以上である。該曲げ弾性率の上限は、例えば、２２００ＭＰａである。
【００６４】
上記帯電防止性アクリル系樹脂組成物から成形された成形品の表面抵抗値は、好ましくは４×１０１２Ω／□以下であり、より好ましくは４×１０１１Ω／□以下である。
【００６５】
上記帯電防止性アクリル系樹脂組成物から成形された厚さ３ｍｍの成形品（シート）のヘーズ値は、好ましくは６％以下であり、より好ましくは５％以下であり、さらに好ましくは４％以下である。ヘーズ値の下限は、例えば、０．５％である。
【００６６】
上記帯電防止性アクリル系樹脂組成物から成形された厚さ３ｍｍの成形品（シート）の光透過率は、好ましくは７０％以上であり、より好ましくは８０％以上である。光透過率は高ければ高いほど好ましく、その上限は、例えば８５％であり、より好ましくは８７％であり、さらに好ましくは９０％である。
【００６７】
本発明の成形品は、優れた透明性、帯電防止性と延性（耐衝撃性）を具備していることから、各種の電気・電子部品、自動車用部品、医療用部品、各種シート、フィルムなどに幅広く利用することができる。
【実施例】
【００６８】
以下に、本発明を実施例により具体的に説明するが、本発明はこれら実施例により何ら限定されるものではない。なお、部および％は特に断りのない限り重量基準に基づく。
【００６９】
［実施例１、２］
アクリル系樹脂（Ａ）、ポリエーテルエステルアミドエラストマー（Ｂ）、アクリル系グラフト共重合体（Ｃ）および有機スルホン酸金属塩（Ｄ）を、表１に示す配合比率にて、高速ミキサーに投入し、１０分間乾式混合した。その後、二軸押出機（テクノベル社製、商品名「ＫＺＷ−１５−４５ＭＧ」）により溶融温度２３０℃にて混練し、帯電防止性アクリル系樹脂組成物のペレットを得た。なお、アクリル系樹脂（Ａ）として、三菱レイヨン社製の商品名「アクリペットＶＨ００１」（屈折率：１．４９、表中「ＡＣ」と略記する）を用いた。ポリエーテルエステルアミドエラストマー（Ｂ）として、Ｔ＆Ｋ  ＴＯＫＡ社製の商品名「ＴＰＡＥ  Ｈ−１５１」（屈折率：１．４９、表中「ＰＡＥ」と略記する）を用いた。アクリル系グラフト共重合体（Ｃ）として、三菱レイヨン社製の商品名「メタブレンＷ−３７７」（屈折率：１．４９、表中「ＩＭ−１」と略記する）を用いた。有機スルホン酸金属塩（Ｄ）として、ランクセス社製の商品名「ＢＡＹＯＷＥＴ  Ｃ４」（パーフルオロブタンスルホン酸カリウム、表中「ＳＡＬＴ」と略記する）を用いた。
得られた帯電防止性アクリル系樹脂組成物のペレットを、７０℃で７時間乾燥した後、射出成形機（東芝機械社製、商品名「ＥＣ７５ＳＸ」、設定温度：２３０℃、金型温度：４５℃）を用い、ＪＩＳ  Ｋ７１３９に規定される多目的試験片（長さ：１６８ｍｍ×厚さ：４ｍｍ、以下サンプルＡとする）を得た。また、７０℃で７時間乾燥した後、射出成形機（東芝機械社製、商品名「ＥＣ７５ＳＸ」、設定温度：２３０℃、金型温度：４５℃）を用い、厚みが３ｍｍである部分と厚みが２ｍｍである部分とから構成される２段プレート（以下、サンプルＢともいう）を形成した。該２段プレートは、長さ９０ｍｍ、幅５０ｍｍであり、上下面のうち一方の面は平面とし、他方の面は１ｍｍの段差を有することとした。また、該２段プレートにおいては、長さ方向半分（長さ４５ｍｍ×幅５０ｍｍ）を厚み３ｍｍの部分とし、残りの半分（４５ｍｍ×幅５０ｍｍ）を厚み２ｍｍの部分とした。
【００７０】
［比較例１〜４］
アクリル系樹脂（Ａ）、ポリエーテルエステルアミドエラストマー（Ｂ）、アクリル系グラフト共重合体（Ｃ）および有機スルホン酸金属塩（Ｄ）の配合比率を、表１に示す配合比率とした以外は、実施例１と同様にして、帯電防止性アクリル系樹脂組成物のペレットを得、サンプルＡおよびサンプルＢを作製した。
【００７１】
［比較例５］
アクリル系グラフト共重合体（Ｃ）としての三菱レイヨン社製の商品名「メタブレンＷ−３７７」（屈折率：１．４９）に代えて、三菱レイヨン社製の商品名「メタブレンＣ−２２３Ａ」（ブタジエン・アルキルアクリレート・スチレン共重合ゴム質グラフト共重合体、屈折率：１．５２、表中「ＩＭ−２」と略記する）を用いた以外は、実施例１と同様にして、帯電防止性アクリル系樹脂組成物のペレットを得、サンプルＡおよびサンプルＢを作製した。
【００７２】
［比較例６］
ポリエーテルエステルアミドエラストマー（Ｂ）としてのＴ＆Ｋ  ＴＯＫＡ社製の商品名「ＴＰＡＥ  Ｈ−１５１」（屈折率：１．４９）に代えて、三洋化成工業社製の商品名「ペレクトロンＰＶＨ」（屈折率：１．５０）を用いた以外は、実施例１と同様にして、帯電防止性アクリル系樹脂組成物のペレットを得、サンプルＡおよびサンプルＢを作製した。なお、商品名「ペレクトロンＰＶＨ」は、両末端にカルボキシル基を有するポリアミドと、ビスフェノール類のエチレンオキシド付加物とから誘導される樹脂である。
【００７３】
［比較例７］
ポリエーテルエステルアミドエラストマー（Ｂ）としてのＴ＆Ｋ  ＴＯＫＡ社製の商品名「ＴＰＡＥ  Ｈ−１５１」（屈折率：１．４９）に代えて、三洋化成工業社製の商品名「ペレスタット３００」（屈折率：１．４９）を用いた以外は、実施例１と同様にして、帯電防止性アクリル系樹脂組成物のペレットを得、サンプルＡおよびサンプルＢを作製した。なお、商品名「ペレスタット３００」は、オレフィン系ポリマーブロックと親水性ブロック（ポリエーテルジオールおよびポリエーテルジアミン）とから構成される樹脂である。
【００７４】
［参考例］
市販の帯電防止透明ＡＢＳ樹脂（東レ社製、商品名「トヨラックパレル  ＴＰ９０−Ｘ０２」）を用いて、サンプルＡおよびサンプルＢを用いた。当該サンプルを下記評価に供したところ、固有抵抗値は１×１０１１Ω／□であり、クロスヘッド移動量は３０ｍｍを超え、ヘーズ値は1５％であり、曲げ弾性率は１９００ＭＰａであった。
【００７５】
［評価］
実施例および比較例で得られた帯電防止性アクリル系樹脂組成物を以下の評価に供した。結果を表１に示す。なお、いずれの評価においても、測定時の環境温度は２３℃、相対湿度は５０％とした。
【００７６】
（１）表面固有抵抗の測定
表面固有抵抗測定器（三菱化学アナリテック社製のハイレスターUP）により、上記サンプルＢ（測定部位：２ｍｍ厚さ部分）の抵抗値の測定を行った。表面固有抵抗器の測定条件は以下のとおりである。
印加電圧：１０００Ｖ
測定時間：３０秒
なお、測定は、試料を水洗する前（初期）と水洗した後の両方について行った。水洗後の試料の測定は以下のように行った。流水により試料の表面を1分間、洗い流した後、エアガンで表面の水滴を吹き飛ばし、抵抗値の測定を行った。
表面抵抗値が、４×１０１２Ω／□以下の場合を合格とした。
（２）ヘーズ値（曇価）の測定
ＪＩＳ  Ｋ７３６１に準拠し、ヘーズメーター（日本電色社製、商品名「ＮＤＨ５０００」）により、上記サンプルＢ（測定部位：３ｍｍ厚さ部分）のヘーズ値の測定を行った。
ヘーズ値が６％以下の場合を合格とした。
（３）延性評価試験（曲げ破断試験）
サンプルＢについて、曲げ試験機（東洋精機社製、商品名「ストログラフＶＥ２０００」）を用いて、曲げ破断試験を行った。曲げ破断試験の試験条件は以下のとおりである。
（ｉ）サンプルＢを２つの支点上（支点間距離：３０ｍｍ）にセットした。このとき、サンプルＢの段差のない面を上向きとし、段差部分を支点間の中央となるようにした。
（ｉｉ）サンプルＢの上部より、サンプルＢが破断するまで、クロスヘッドを降ろした（移動速度３０ｍｍ／分）。
（ｉｉｉ）クロスヘッドの先端がサンプルＢに最初に接触した点をゼロ点とし、サンプルＢが破断するまでのクロスヘッドの移動量（ストローク）により、延性を評価した。クロスヘッドの移動量が多いほど、延性が高いことを意味する。
（４）曲げ弾性率の測定
ＪＩＳ  Ｋ７１７１に準拠し、サンプルＡについて、曲げ試験機（東洋精機社製、商品名「ストログラフＶＥ２０００」）を用いて、曲げ試験を行い、曲げ弾性率の測定を行った。曲げ弾性率が１４００ＭＰａ以上の場合を合格とした。
【００７７】
【表１】
2016121273.tif 000002
【００７８】
表１から明らかなように、本願発明の帯電防止性アクリル系樹脂組成物は、透明性、帯電防止性、強度および延性に優れた成形品を形成し得る。
【産業上の利用可能性】
【００７９】
本発明の帯電防止性アクリル系樹脂組成物から得られた成形品は、各種の電気・電子部品、自動車用部品、医療用部品、各種シート、フィルムなどに幅広く利用することができる。